(57)【要約】【課題】書籍、チラシ、カタログ等を印刷するオフセット印刷に使用される印刷インキ組成物に関するものであり、特に紙面強度が低い用紙ながら網点品質の確保を要求される印刷に適したインキを提供するものである。【解決手段】重量平均分子量が１５００００以上であるロジン変性フェノール樹脂（ａ）３〜３０重量％および（ｂ）、（ｃ）から選ばれる少なくとも１種を３〜４５重量％含有することを特徴とするオフセット印刷インキ組成物。（ｂ）９０重量％以上のノルマルパラフィンを含む石油系溶剤（ｃ）数平均分子量が１０００〜５０００であるポリブテン及び／またはポリブタジエン【選択図】なし【特許請求の範囲】
【請求項１】
重量平均分子量が１５００００以上であるロジン変性フェノール樹脂（ａ）３〜３０重量％および（ｂ）、（ｃ）から選ばれる少なくとも１種を３〜４５重量％含有することを特徴とするオフセット印刷インキ組成物。
（ｂ）９０重量％以上のノルマルパラフィンを含む石油系溶剤
（ｃ）数平均分子量が１０００〜５０００であるポリブテン及び／またはポリブタジエン
【請求項２】
ロジン変性フェノール樹脂のロジン・レゾール比において、ロジン比が６０％以上かつ７０％以下であることを特徴とする請求項１記載のオフセット印刷インキ組成物。
【請求項３】
ノルマルパラフィンの炭素数が１４〜１６であることを特徴とする請求項１または２記載のオフセット印刷インキ組成物。
【請求項４】
請求項１〜３いずれか記載のオフセット印刷インキ組成物にて印刷してなることを特徴とする印刷物。
【発明の詳細な説明】
【技術分野】
【０００１】
本発明は、書籍、チラシ、カタログ等を印刷するオフセット印刷に使用される印刷インキ組成物（以下、「インキ」と略す。）に関するものであり、特に紙面強度が低い用紙ながら網点品質の確保を要求される印刷に適したインキを提供するものである。
【背景技術】
【０００２】
近年、街頭等において無償で提供されるフリーペーパーの発行部数が増大しているが、多くの場合、用紙としては非塗工紙が使用されている。非塗工紙は一般的に紙面強度が低いので紙剥け、着肉不良等の問題を生じ易い。特に近年、古紙配合比率の高い用紙が市場では比重を増し、繊維長が短くなるなどして紙剥けが発生し易い状況にある。
【０００３】
非塗工紙に印刷する際には紙剥け対策でタックの低いインキが一般的に使用される。しかしながらフリーペーパーにはカラー写真が多用されているので、単にタックの低いインキを使用すると、網点が潰れドットゲインが増大し、良好な画像再現は望めなくなる。
【発明の開示】
【発明が解決しようとする課題】
【０００４】
本発明は、このような従来の技術における問題点を解決する為になされたものであり、その課題とするところは、非塗工紙を使用するオフセット印刷において、紙剥けが発生せず、かつ、網点品質の優れたインキを提供するものである。
【課題を解決するための手段】
【０００５】
本発明者は、現状の課題を解決する事を目指し検討を進めた結果、タック値を低下させながら、コーン・プレート粘度計における粘度値を維持したインキが、紙剥けが顕著に低減し、かつ、ドットゲインが小さく網点品質に優れる印刷物を提供する事を見出した。このようなインキの性状を確保するには特定の素材を効果的に配合する事が有効である事を見出した。
【０００６】
第１の発明は、重量平均分子量が１５００００以上であるロジン変性フェノール樹脂（ａ）３〜３０重量％および（ｂ）、（ｃ）から選ばれる少なくとも１種を３〜４５重量％含有することを特徴とするオフセット印刷インキ組成物である。
（ｂ）９０重量％以上のノルマルパラフィンを含む石油系溶剤
（ｃ）数平均分子量が１０００〜５０００であるポリブテン及び／またはポリブタジエン
第２の発明は、ロジン変性フェノール樹脂のロジン・レゾール比において、ロジン比が６０％以上かつ７０％以下であることを特徴とする第１発明記載のオフセット印刷インキ組成物である。
【０００７】
第３の発明は、ノルマルパラフィンの炭素数が１４〜１６であることを特徴とする第１または第２発明記載のオフセット印刷インキ組成物である。
第４の発明は、は第１〜第３発明のいずれか記載のオフセット印刷インキ組成物にて印刷してなることを特徴とする印刷物である。
【特許文献１】特開平６−１７２６９４号
【発明の効果】
【０００８】
従来では単にタックを低下させる事によって非塗工紙にて発生し易い紙剥けを抑制していたので印刷物の網点品質は良好ではなかったが、本発明によって、インキのタックが低くても特定の素材を配合する事でドットゲインが小さく網点品質に優れた印刷物を得る事が可能となる。
【発明を実施するための最良の形態】
【０００９】
本発明に関するロジン変性フェノール樹脂は、一般的に使用されている樹脂よりも重量平均分子量が高い事が特徴である。該ロジン変性フェノール樹脂の添加量は、３重量％以上かつ３０重量％以下が望ましく、好ましくは５重量％以上かつ２７重量％である。３重量％を下回る添加量ではドットゲインを抑制するのに十分な粘度を得る事が出来ず、３０重量％を超える添加量ではインキの弾性が過剰に高くなり流動性が損なわれ、印刷機のローラー間の円滑な転移性を確保出来なくなる。
【００１０】
ロジン変性フェノール樹脂は、樹脂酸であるロジン、アルキルフェノールとホルマリンの縮合体であるレゾール並びに多価アルコールを反応する事によって得られ、必要に応じてマレイン酸等の第３成分が添加される事もある。ロジンとレゾールの配合比率は樹脂の物性を制御する重要な要因の一つである。本発明に関するロジン変性フェノール樹脂のロジンの配合比率は６０重量％以上かつ７０重量％以下が望ましく、好ましくは６２重量％以上かつ６７重量％以下である。６０重量％を下回る比率ではレゾールのアルキル基が過多になる結果、樹脂の溶剤に対する溶解性が過剰になり目的であるインキの高粘度を達成するのが困難になり、７０重量％を超える比率では、レゾールのアルキル基が少なくなり、樹脂の溶剤に対する溶解性が悪すぎるので、インキから溶剤が分離する虞が生じる。
【００１１】
オフセットインキに使用される溶剤は、一般的には芳香族成分が１重量％以下の含有量である高沸点石油系溶剤であり、アロマフリー溶剤と称されている。主要な成分はナフテンとパラフィンであり、ナフテン成分が多い方が一般的である。本発明に関する溶剤は、ノルマルパラフィン成分が９０重量％以上の含有量であり、添加量は３重量％以上かつ４５重量％以下が望ましく、好ましくは５重量％以上かつ３０重量％以下であり、更に好ましくは７重量％以上かつ１５重量％以下である。３重量％を下回る添加量では印刷物の網点品質を向上させるのに十分なインキの粘度を付与する事が出来ず、４５重量％を超える添加量では樹脂との溶解性が著しく劣り、印刷物からの溶剤の離脱速度が過剰に速くなる結果、印刷物の平滑性が損なわれ光沢が低下する虞がある。
【００１２】
本発明に関するノルマルパラフィンの炭素数は１４〜１６の範囲に入っているのが望ましい。１４を下回る炭素数では溶剤の沸点が過剰に低くなり、印刷機のローラー上で溶剤の蒸発が促進され、インキのタックが上昇してしまう。１６を超える炭素数では、オフセット輪転印刷における熱風乾燥工程で乾燥しにくくなり、乾燥不良を誘発する虞が生じる。
【００１３】
本発明に関するポリブテン及び／またはポリブタジエンは常温において液状が好適で、数平均分子量は１０００〜５０００のであり、好ましくは２５０００〜３５００である。数平均分子量が１０００未満ではインキの粘度を高める効果が期待できず、５０００を超える数平均分子量ではインキの流動性を低下させ用紙への着肉性を劣化させる。
【実施例】
【００１４】
本発明の印刷インキ組成物を製造するには、従来公知の方法で実施する事が出来る。一例としてバインダー樹脂、植物油成分、必要に応じてゲル化剤を加えて、１９０℃１時間のクッキング条件でワニスを製造する。次いで、例えば、前記のワニスに顔料、石油系溶剤、植物油類、顔料分散剤または顔料分散樹脂を加え、ビーズミルや３本ロール等で分散する事により印刷インキ用ベースを得る事が出来る。次いで、植物油類、石油系溶剤、その他の添加剤を加え、所定粘度に調整し印刷インキ組成物を得る事が出来る。インキの種類としては、オフセット輪転印刷機用インキ、枚葉印刷機用インキが主なものであるが、これに限定されるものではない。
【００１５】
本発明において使用される顔料としては、一般的な無機顔料及び有機顔料を示すことができる。無機顔料としては黄鉛、亜鉛黄、紺青、硫酸バリウム、カドミウムレッド、酸化チタン、亜鉛華、弁柄、アルミナホワイト、炭酸カルシウム、群青、カーボンブラック、グラファイト、アルミニウム粉等を示す事ができる。
有機顔料としては、アゾ系として、Ｃ系（βナフトール系）、２Ｂ系および６Ｂ系（βオキシナフトエ系）などの溶性アゾ顔料、βナフトール系、βオキシナフトエ酸アニリド系、モノアゾイエロー系、ジスアゾイエロー系、ピラゾロン系などの不溶性アゾ顔料、アセト酢酸アリリド系などの縮合アゾ顔料、フタロシアニン系として、銅フタロシアニン（αブルー、βブルー、εブルー）、塩素、臭素などのハロゲン化銅フタロシアン、金属フリーのフタロシアニン顔料、多環顔料としてペリレン系、ペリノン系、キナクリドン系、チオインジゴ系、ジオキサジン系、イソインドリノン系、キノフタロン系顔料を挙げることができる。顔料の添加量は、印刷インキ組成物の全量に対して５〜３０重量重量％である。
【００１６】
本発明で使用されるバインダー樹脂としては、ロジン変性フェノール樹脂の他、石油樹脂、アルキッド樹脂、ロジン変性アルキッド樹脂、石油樹脂変性アルキッド樹脂、ロジンエステル等が挙げられる。ロジン変性フェノール樹脂は、本発明に係わる重量平均分子量が１５００００以上であり一定のロジン／レゾール比を有するものと、異なる樹脂恒数を有するものを併用し、インキ性状を制御する事が出来る。バインダー樹脂の添加量は印刷インキ組成物の全量に対して３〜５０重量％である。
【００１７】
本発明における植物油類とは植物油並びに植物油由来の化合物であり、グリセリンと脂肪酸とのトリグリセリドにおいて、少なくとも１つの脂肪酸が炭素−炭素不飽和結合を少なくとも１つ有する脂肪酸であるトリグリセリドと、それらのトリグリセリドから飽和または不飽和アルコールとをエステル反応させてなる脂肪酸モノエステル、あるいは植物油の脂肪酸とモノアルコールを直接エステル反応させた脂肪酸モノエステル、エーテル類が挙げられる。
【００１８】
本発明に関する植物油として代表的ものは、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油などが挙げられる。これらの植物油を重合したものも挙げられる。植物油の添加量は印刷インキ組成物の全量に対して１〜４０重量％配合される。
【００１９】
脂肪酸モノエステルは上記植物油とモノアルコールとをエステル交換したものや植物油の脂肪酸とモノアルコールを直接エステル反応させた脂肪酸モノエステルである。モノアルコールの代表的なものは、メタノール、エタノール、ｎ−又はｉｓｏ−プロパノール、ｎ，ｓｅｃ又はｔｅ ｔ−ブタノール、ヘプチノール、２−エチルヘキサノール、ヘキサノール、オクタノール、デカノール、ドデカノール等の飽和アルコール、オレイルアルコール、ドデセノール、フイセテリアルコール、ゾンマリルアルコール、ガドレイルアルコール、１１−イコセノール、１１−ドコセノール、１５−テトラコセノール等の不飽和脂肪族系アルコールが挙げられる。
【００２０】
エーテル類として代表的なものは、ジ−ｎ−オクチルエーテル、ジノニルエーテル、ジへプチルエーテル、ジヘキシルエーテル、ジデシルエーテル、ノニルへキシルエーテル、ノニルヘプチルエーテル、ノニルオクチルエーテル等が挙げられる。
【００２１】
本発明に関する石油系溶剤は、炭素数が１４〜１６であるノルマルパラフィンの他、一般的にアロマフリー溶剤と称される芳香族炭化水素が１重量％未満である石油系溶剤を併用する事が出来る。アロマフリー溶剤の初留点は２４０℃以上かつ３００℃以下が望ましい。２４０℃を下回る初留点では、印刷機のローラー上において溶剤が蒸発し易く、タックの上昇を招く。３００℃を超える初留点では、オフセット輪転印刷における熱風乾燥工程で乾燥しにくくなり、乾燥不良を誘発する虞が生じる。
以下に、実施例により本発明をさらに詳細に説明するが、以下の実施例は本発明の権利範囲を何ら制限するものではない。なお、実施例における「部」は、「重量部」を表す。
【００２２】
（ロジン変性フェノール樹脂実施例Ａ）反応容器中でガムロジン１５００部に、予めキシレン溶媒中でパラオクチルフェノール６００部と９２重量％のパラホルムアルデヒド２１０部を水酸化ナトリウム触媒下で１００℃で４時間反応させ、水分除去したフェノール樹脂を１５０℃で滴下し２時間反応させた。更にペンタエリスリトール１６０部を添加し、触媒として酢酸亜鉛１．５部を使用して２５０℃で１０時間反応させて、重量平均分子量１６２０００のロジン変性フェノール樹脂Ａを得た（ロジン／レゾール比＝６４／３６）。
【００２３】
（ロジン変性フェノール樹脂実施例Ｂ）反応容器中でガムロジン１５００部に、予めキシレン溶媒中でｔ−ブチルフェノール６００部と９２重量％のパラホルムアルデヒド２８０部を水酸化ナトリウム触媒下で１００℃で４時間反応させ、水分除去したフェノール樹脂を１５０℃で滴下し２時間反応させた。更にペンタエリスリトール１６０部を添加し、触媒として酢酸亜鉛１．５部を使用して２５０℃で１０時間反応させて、重量平均分子量１７８０００のロジン変性フェノール樹脂Ｂを得た（ロジン／レゾール比＝６５／３５）。
【００２４】
（ロジン変性フェノール樹脂比較例Ｃ）反応容器中でガムロジン１５００部に、予めキシレン溶媒中でノニルフェノール８５０部と９２重量％のパラホルムアルデヒド２６０部を水酸化ナトリウム触媒下で１００℃で４時間反応させ、水分除去したフェノール樹脂を１５０℃で滴下し２時間反応させた。更にグリセリン１５０部を添加し、触媒として酸化カルシウム１．５部を使用して２５０℃で１０時間反応させて、重量平均分子量１０５０００のロジン変性フェノール樹脂Ｃを得た（ロジン／レゾール比＝５８／４２）。
【００２５】
（ロジン変性フェノール樹脂ワニス実施例Ｄ）撹拌機、水分離器付還流冷却器、温度計付き４つ口フラスコに、バインダー樹脂としてロジン変性フェノール樹脂Ａ４３部、大豆油１２部、石油系溶剤（新日本石油（株）製ＡＦソルベント７）４５部を１９０℃で１時間加熱撹拌してロジン変性フェノール樹脂ワニスＤを得た。
【００２６】
（ロジン変性フェノール樹脂ワニス実施例Ｅ）撹拌機、水分離器付還流冷却器、温度計付き４つ口フラスコに、バインダー樹脂としてロジン変性フェノール樹脂Ｂ４２部、大豆油１２部、石油系溶剤（新日本石油（株）製ＡＦソルベント７）４６部を１９０℃で１時間加熱撹拌してロジン変性フェノール樹脂ワニスＥを得た。
【００２７】
（ロジン変性フェノール樹脂ワニス比較例Ｆ）撹拌機、水分離器付還流冷却器、温度計付き４つ口フラスコに、バインダー樹脂としてロジン変性フェノール樹脂Ｃ４６部、大豆油１２部、ゲル化剤（川研ファインケミカル（株）製ＡＬＣＨ）１部、石油系溶剤（新日本石油（株）製ＡＦソルベント７）４１部を１９０℃で１時間加熱撹拌してロジン変性フェノール樹脂ワニスＦを得た。
【００２８】
（印刷インキ組成物実施例１）ロジン変性フェノール樹脂ワニスＤ５９部に、カーボンブラック（三菱化学（株）製  ＭＡ７７）２０部、石油系溶剤（新日本石油（株）製ＡＦソルベント７）２１部を加え、常法に従い三本ロールを用いてオフセット印刷インキ組成物実施例１を得た。
【００２９】
（印刷インキ組成物実施例２）ロジン変性フェノール樹脂ワニスＤ５８部に、カーボンブラック（三菱化学（株）製  ＭＡ７７）２０部、石油系溶剤（新日本石油（株）製ＡＦソルベント７）１２部、ノルマルパラフィン（（株）ジャパンエナジー製カクタスノルマルパラフィンＳＨＮＰ）10部を加え、常法に従い三本ロールを用いてオフセット印刷インキ組成物実施例２を得た。
【００３０】
（印刷インキ組成物実施例３）ロジン変性フェノール樹脂ワニスＤ５６部に、カーボンブラック（三菱化学（株）製  ＭＡ７７）２０部、石油系溶剤（新日本石油（株）製ＡＦソルベント７）１２部、ノルマルパラフィン（（株）ジャパンエナジー製カクタスノルマルパラフィンＳＨＮＰ）10部、液状ポリブテン（新日本石油化学（株）製ＨＶ−１９００、数平均分子量２９００）２部を加え、常法に従い三本ロールを用いてオフセット印刷インキ組成物実施例３を得た。
【００３１】
（印刷インキ組成物実施例４）ロジン変性フェノール樹脂ワニスＤ５６部に、カーボンブラック（三菱化学（株）製  ＭＡ７７）２０部、石油系溶剤（新日本石油（株）製ＡＦソルベント７）１２部、ノルマルパラフィン（（株）ジャパンエナジー製カクタスノルマルパラフィンＳＨＮＰ）10部、液状ポリブタジエン（日本曹達（株）製ＮＩＳＳＯ  ＰＢ  Ｂ−３０００、数平均分子量３０００）２部を加え、常法に従い三本ロールを用いてオフセット印刷インキ組成物実施例４を得た。
【００３２】
（印刷インキ組成物実施例５）ロジン変性フェノール樹脂ワニスＥ５８部に、カーボンブラック（三菱化学（株）製  ＭＡ７７）２０部、石油系溶剤（新日本石油（株）製ＡＦソルベント７）２２部を加え、常法に従い三本ロールを用いてオフセット印刷インキ組成物実施例５を得た。
【００３３】
（印刷インキ組成物実施例６）ロジン変性フェノール樹脂ワニスＥ５７部に、カーボンブラック（三菱化学（株）製  ＭＡ７７）２０部、石油系溶剤（新日本石油（株）製ＡＦソルベント７）１３部、ノルマルパラフィン（（株）ジャパンエナジー製カクタスノルマルパラフィンＳＨＮＰ）10部を加え、常法に従い三本ロールを用いてオフセット印刷インキ組成物実施例６を得た。
【００３４】
（印刷インキ組成物実施例７）ロジン変性フェノール樹脂ワニスＥ５５部に、カーボンブラック（三菱化学（株）製  ＭＡ７７）２０部、石油系溶剤（新日本石油（株）製ＡＦソルベント７）１３部、ノルマルパラフィン（（株）ジャパンエナジー製カクタスノルマルパラフィンＳＨＮＰ）10部、液状ポリブテン（新日本石油化学（株）製ＨＶ−１９００、数平均分子量２９００）２部を加え、常法に従い三本ロールを用いてオフセット印刷インキ組成物実施例７を得た。
【００３５】
（印刷インキ組成物実施例８）ロジン変性フェノール樹脂ワニスＥ５５部に、カーボンブラック（三菱化学（株）製  ＭＡ７７）２０部、石油系溶剤（新日本石油（株）製ＡＦソルベント７）１３部、ノルマルパラフィン（（株）ジャパンエナジー製カクタスノルマルパラフィンＳＨＮＰ）10部、液状ポリブタジエン（日本曹達（株）製ＮＩＳＳＯ  ＰＢ  Ｂ−３０００、数平均分子量３０００）２部を加え、常法に従い三本ロールを用いてオフセット印刷インキ組成物実施例８を得た。
【００３６】
（印刷インキ組成物実施例９）ロジン変性フェノール樹脂ワニスＥ２５部、ロジン変性フェノール樹脂ワニスＦ３４部に、カーボンブラック（三菱化学（株）製  ＭＡ７７）２０部、石油系溶剤（新日本石油（株）製ＡＦソルベント７）９部、ノルマルパラフィン（（株）ジャパンエナジー製カクタスノルマルパラフィンＳＨＮＰ）10部、液状ポリブタジエン（日本曹達（株）製ＮＩＳＳＯ  ＰＢ  Ｂ−３０００、数平均分子量３０００）２部を加え、常法に従い三本ロールを用いてオフセット印刷インキ組成物実施例９を得た。
【００３７】
（印刷インキ組成物実施例１０）ロジン変性フェノール樹脂ワニスＥ３５部、ロジン変性フェノール樹脂ワニスＦ２３部に、カーボンブラック（三菱化学（株）製  ＭＡ７７）２０部、石油系溶剤（新日本石油（株）製ＡＦソルベント７）１０部、ノルマルパラフィン（（株）ジャパンエナジー製カクタスノルマルパラフィンＳＨＮＰ）10部、液状ポリブタジエン（日本曹達（株）製ＮＩＳＳＯ  ＰＢ  Ｂ−３０００、数平均分子量３０００）２部を加え、常法に従い三本ロールを用いてオフセット印刷インキ組成物実施例１０を得た。
【００３８】
（印刷インキ組成物比較例１）ロジン変性フェノール樹脂ワニスＥ２５部に、カーボンブラック（三菱化学（株）製  ＭＡ７７）２０部、石油系溶剤（新日本石油（株）製ＡＦソルベント７）２０部を加え、常法に従い三本ロールを用いてオフセット印刷インキ組成物比較例１を得た。
【００３９】
（印刷インキ組成物比較例２）ロジン変性フェノール樹脂ワニスＦ６０部に、カーボンブラック（三菱化学（株）製  ＭＡ７７）２０部、石油系溶剤（新日本石油（株）製ＡＦソルベント７）１０部、ノルマルパラフィン（（株）ジャパンエナジー製カクタスノルマルパラフィンＳＨＮＰ）10部を加え、常法に従い三本ロールを用いてオフセット印刷インキ組成物比較例２を得た。
【００４０】
【表１】
2008255181.tif 000002
（性能評価試験1 タック）
印刷インキ組成物（実施例１〜１０、比較例１〜２）のタックは、東洋精機（株）製インコメーターにて、３０℃の条件で４００ｒｐｍ、１２００ｒｐｍの回転速度にて1分値を測定した。
（性能評価試験2  粘度）
【００４１】
印刷インキ組成物（実施例１〜１０、比較例１〜２）の粘度は、コーン・プレート粘度計（ＨＡＡＫＥ社製ＰＫ−１００）にて２５℃の条件で測定した。
（性能評価試験3  紙剥け耐性）
オフ輪印刷機として三菱重工業（株）製ＮＥＯ８００を使用し、印刷速度８００ｒｐｍ、紙面温度１１０℃の条件にて印刷を行った。用紙には丸住製紙製特上更（８１３×１０８５）を使用し、湿し水には東洋インキ製造（株）製アクワユニティＷＫＫを２重量％の濃度で使用した。絵柄のベタ部分について、紙剥けの発生程度を目視にて判定し、表２の通り５段階にて表記した。
【００４２】
【表２】
2008255181.tif 000003
（性能評価試験4 ドットゲイン）
上記印刷にて得られた印刷物のドットゲイン測定用チャート部分について、グレタグ濃度計によるベタ濃度が１．２０である時の網点５０％のドットゲインを測定した。
【００４３】
性能評価試験結果を表３に示す。実施例１〜１０及び比較例１〜２では粘度は近似した値でありながら、実施例１〜１０の方が低いタックを得られた。溶剤にノルマルパラフィンを併用する方が、よりタックを下げる効果が見られ、更にポリブテンあるいはポリブタジエンを併用した方が、タックを下げる効果がより高まる事が確認された。実施例１〜１０は、比較例１〜２に比較して紙剥けが有意に低減し、５０％の網点のドットゲインも抑制出来ている。
【００４４】
【表３】
2008255181.tif 000004